(57)【要約】【課題】非変色像の内容から、多孔質層が吸液した状態で現出する像を使用者に思考、想像させる機能を有すると共に、前記多孔質層に水を付着させることによって常態では不可視状態にある潜像を現出させることができ、教習分野等への応用性に優れた商品価値の高い変色性表示体を提供する。【解決手段】支持体２上に、低屈折率顔料をバインダー樹脂に分散状態に固着させた、非吸水状態で不透明であり、吸水状態で透明化する多孔質層５が積層され、且つ、多孔質層の一部に内在し、共存状態に撥水性樹脂層６が配設されてなり、前記撥水性樹脂層６の非配設部分の多孔質層５が吸水状態で透明化して、前記両層が視覚判別できる表示体であって、前記撥水性樹脂層６は、文字、記号、英数字、点、線、図柄から選ばれる像であり、多孔質層５の近傍に、撥水性樹脂層６の像と関連する内容の非変色像２を設けた変色性表示体１。【選択図】　図１
2004126403.tif 000002
【特許請求の範囲】
【請求項１】
支持体上に、低屈折率顔料をバインダー樹脂に分散状態に固着させた、非吸水状態で不透明であり、吸水状態で透明化する多孔質層が積層され、且つ、多孔質層の一部に内在し、共存状態に撥水性樹脂層が配設されてなり、前記撥水性樹脂層の非配設部分の多孔質層が吸水状態で透明化して、前記両層が視覚判別できる表示体であって、前記撥水性樹脂層は、文字、記号、英数字、点、線、図柄から選ばれる像であり、多孔質層の近傍に、撥水性樹脂層の像と関連する内容の非変色像を設けてなる変色性表示体。
【請求項２】
前記撥水性樹脂層上に着色層が設けられてなる請求項１記載の変色性表示体。
【発明の詳細な説明】
【０００１】
【発明の属する技術分野】
本発明は変色性表示体に関する。更に詳細には、常態では潜像状態にある像を、水を媒体として顕出させて視覚判別させる変色性表示体に関する。
【０００２】
【従来の技術】
従来、支持体上に所望の図形、隠蔽層、前記図形と一体となる図形を積層した水像用シートが開示されている（実開平５−８２５７１号公報）。
前記シートは、隠蔽層が乾燥状態では下層の図形を隠蔽し、上層の意味をなさない図形のみ視覚される。しかし、隠蔽層を水で濡らすと該隠蔽層が透明化して下層の図形が視覚可能になると共に上層の図形と一体化して完成した図形が視認されるようになるものである。
しかしながら、前記シートは、乾燥状態における変化後の様相を使用者に想像させる機能に乏しく、思考性や遊戯性に乏しいものであった。
【０００３】
【発明が解決しようとする課題】
本発明は、前記した隠蔽層の特性を利用し、隠蔽層が吸液した状態で現出する像を使用者に思考させ、想像させる機能に富む変色性表示体を提供しようとするものである。
【０００４】
【課題を解決するための手段】
本発明は、支持体上に、低屈折率顔料をバインダー樹脂に分散状態に固着させた、非吸水状態で不透明であり、吸水状態で透明化する多孔質層が積層され、且つ、多孔質層の一部に内在し、共存状態に撥水性樹脂層が配設されてなり、前記撥水性樹脂層の非配設部分の多孔質層が吸水状態で透明化して、前記両層が視覚判別できる表示体であって、前記撥水性樹脂層は、文字、記号、英数字、点、線、図柄から選ばれる像であり、多孔質層の近傍に、撥水性樹脂層の像と関連する内容の非変色像を設けてなる変色性表示体を要件とする。
更には、前記撥水性樹脂層上に着色層が設けられてなることを要件とする。
【０００５】
前記支持体は、紙、合成紙、ゴム、プラスチック、アルミニウム等の金属、石材、ガラス、布帛、木材等の各種材料によるシート状物或いは立体物が用いられる。
また、前記支持体の裏面には、粘着層を設けて滑り止め機能を付与することもできる。
【０００６】
前記低屈折率顔料としては、微粒子状珪酸、バライト粉、沈降性硫酸バリウム、炭酸バリウム、沈降性炭酸カルシウム、石膏、クレー、タルク、アルミナホワイト、塩基性炭酸マグネシウム等が挙げられ、これらは屈折率が１．４〜１．７の範囲にあり、水等を吸液すると良好な透明性を示すものである。
前記低屈折率顔料の粒径は特に限定されるものではないが、０．０３〜１０．０μｍのものが好適に用いられる。
前記低屈折率顔料は２種以上を併用することもできる。
【０００７】
好適に用いられる低屈折率顔料としては微粒子状珪酸が挙げられる。
微粒子状珪酸は非晶質の無定形珪酸として製造され、その製造方法により、四塩化ケイ素等のハロゲン化ケイ素の熱分解等の気相反応を用いる乾式法によるもの（以下、乾式法微粒子状珪酸と称する）と、ケイ酸ナトリウム等の酸による分解等の液相反応を用いる湿式法によるもの（以下、湿式法微粒子状珪酸と称する）とに大別され、いずれを用いることも可能であるが、湿式法微粒子状珪酸を用いた場合、乾式法微粒子状珪酸の系に較べて常態での隠蔽性が大きいため、微粒子状珪酸に対するバインダー樹脂の配合比率を大きくすることが可能となり、多孔質層自体の皮膜強度を向上させることができるので、より好適に用いられる。これは、乾式法微粒子状珪酸と、湿式法微粒子状珪酸とでは構造が異なり、前記乾式法微粒子状珪酸は珪酸が密に結合した三次元構造を形成するのに対して、湿式法微粒子状珪酸は、珪酸が縮合して長い分子配列を形成した、所謂、二次元構造部分を有している。
従って、乾式法微粒子状珪酸と比較して分子構造が粗になるため、湿式法微粒子状珪酸を多孔質層に適用した場合、乾式法微粒子状珪酸を用いる系と比較して乾燥状態における光の乱反射性に優れ、常態での隠蔽性が大きくなるものと推察される。
また、前記多孔質層に含まれる低屈折率顔料は、吸液する媒体が主に水であることから、湿式法微粒子状珪酸は乾式法微粒子状珪酸に比べて粒子表面にシラノール基として存在する水酸基が多く、適度の親水性を有するため好適に用いられる。
【０００８】
前記湿式法微粒子状珪酸を低屈折率顔料として用いる場合、湿式法微粒子状珪酸の種類、粒子径、比表面積、吸油量等の性状に左右されるが、常態での隠蔽性と吸液状態での透明性を共に満足するためには、塗布量が１ｇ／ｍ２　〜３０ｇ／ｍ２　であることが好ましく、より好ましくは、５ｇ／ｍ２　〜２０ｇ／ｍ２　である。１ｇ／ｍ２　未満では、常態で十分な隠蔽性を得ることが困難であり、又、３０ｇ／ｍ２　を越えると吸液時に十分な透明性を得ることが困難である。
【０００９】
前記低屈折率顔料は、バインダー樹脂を結合剤として含むビヒクル中に分散させて分散インキとなし、対象の支持体の表面に印刷、塗布、吹き付け等の手段により多孔質層を形成する。
【００１０】
前記バインダー樹脂としては、ウレタン系樹脂、ナイロン樹脂、酢酸ビニル樹脂、アクリル酸エステル樹脂、アクリル酸エステル共重合樹脂、アクリルポリオール樹脂、塩化ビニル−酢酸ビニル共重合樹脂、マレイン酸樹脂、ポリエステル樹脂、スチレン樹脂、スチレン共重合樹脂、ポリエチレン樹脂、ポリカーボネート樹脂、エポキシ樹脂、スチレン−ブタジエン共重合樹脂、アクリロニトリル−ブタジエン共重合樹脂、メタクリル酸メチル−ブタジエン共重合樹脂、ブタジエン樹脂、クロロプレン樹脂、メラミン樹脂、及び前記各樹脂エマルジョン、カゼイン、澱粉、セルロース誘導体、ポリビニルアルコール、尿素樹脂、フェノール樹脂、エポキシ樹脂等が挙げられる。
特に、ウレタン系樹脂を用いることにより、多孔質層の皮膜強度を向上させることができ、耐久性を必要とする種々の用途に適用でき、しかも、乾燥状態での隠蔽性と吸液状態での透明性を損なうことがない。
【００１１】
前記ウレタン系樹脂としては、ポリエステル系ウレタン樹脂、ポリカーボネート系ウレタン樹脂、ポリエーテル系ウレタン樹脂等があり、２種以上を併用して用いることもできる。又、前記樹脂が水に乳化分散したウレタン系エマルジョン樹脂や、イオン性を有するウレタン樹脂（ウレタンアイオノマー）自体のイオン基により乳化剤を必要とすることなく自己乳化して、水中に溶解乃至分散したコロイド分散型（アイオノマー型）ウレタン樹脂を用いることもできる。
なお、前記ウレタン系樹脂は水性ウレタン系樹脂又は油性ウレタン系樹脂のいずれを用いることもできるが、本発明においては水性ウレタン系樹脂、なかでも、ウレタン系エマルジョン樹脂やコロイド分散型ウレタン系樹脂が好適に用いられる。
前記ウレタン系樹脂は単独で用いることが好ましいが、支持体の材質、形態、或いは要求される皮膜強度に応じて、他のバインダー樹脂を併用することもできる。
ウレタン系樹脂以外のバインダー樹脂を併用する場合、実用的な皮膜強度を得るためには、前記多孔質層のバインダー樹脂中にウレタン系樹脂を固形分比率で３０重量％以上含有させることが好ましい。
前記の如くして形成される多孔質層中には、着色剤として従来より公知の二酸化チタン被覆雲母、酸化鉄−二酸化チタン被覆雲母、酸化鉄被覆雲母、グアニン、絹雲母、塩基性炭酸鉛、酸性砒酸鉛、オキシ塩化ビスマス等の金属光沢顔料を添加したり、一般染料や顔料、蛍光染料や顔料を添加して色変化を多様にすることもできる。更に、温度変化により可逆的に色変化する可逆熱変色性材料を添加することもできる。
前記可逆熱変色性材料は、液晶、Ａｇ２　ＨｇＩ４　、Ｃｕ２　ＨｇＩ４　、電子供与性呈色性有機化合物と、電子受容性化合物と、前記両者の呈色反応を可逆的に生起させる有機化合物媒体との三成分を含む加熱消色型、或いは、加熱発色型の可逆熱変色性組成物が用いられる。
前記可逆熱変色性組成物は、そのままの適用でも有効であるが、マイクロカプセルに内包したマイクロカプセル顔料として使用することが好ましい。即ち、種々の使用条件において可逆熱変色性組成物は同一の組成に保たれ、同一の作用効果を奏することができるからである。
前記マイクロカプセルに内包させることにより、化学的、物理的に安定な顔料を構成でき、粒子径０．１〜５０μｍ、好ましくは０．１〜３０μｍ、より好ましくは１〜２０μｍの範囲が実用性を満たす。
尚、マイクロカプセル化は、従来より公知の界面重合法、ｉｎ　Ｓｉｔｕ重合法、液中硬化被覆法、水溶液からの相分離法、有機溶媒からの相分離法、融解分散冷却法、気中懸濁被覆法、スプレードライング法等があり、用途に応じて適宜選択される。更にマイクロカプセルの表面には、目的に応じて更に二次的な樹脂皮膜を設けて耐久性を付与させたり、表面特性を改質させて実用に供することもできる。
【００１２】
前記撥水性樹脂層は、シリコン系、パラフィン系、ポリエチレン系、アルキルエチレン尿素系、フッ素系等の撥水性樹脂を含む撥水処理液を印刷、塗布、吹き付け、筆記、或いはスタンプ手段により付着させた後、浸透乾燥して得られ、多孔質層に内在し、共存状態にある撥水性樹脂層を形成できる。
前記撥水性樹脂のうち、フッ素系撥水剤が、撥水効果及び加工適性の面で効果的であり、固形分として、１ｇ／ｍ２　〜５０ｇ／ｍ２　、好適には、２ｇ／ｍ２　〜３０ｇ／ｍ２　の範囲の付着量が有効である。
印刷手段としては、スクリーン印刷、グラビヤ印刷、オフセット印刷等が例示でき、特にスクリーン印刷手段は、スクリーンの開孔率、孔径、線径等の調整により、目的に応じた文字、記号、英数字、点、線、図柄等や網点模様等の任意の像を比較的簡易に形成でき、撥水性樹脂層の厚み（撥水加工液の塗布量）の調整の面でも効果的である。
【００１３】
前記支持体は、従来より汎用の着色剤がブレンドされた着色されたものを用いたり、或いは、支持体と多孔質層の間に着色層を介在させることによって、多孔質層が吸水状態のとき、透視されて視覚効果を高めることができる。
なお、着色層はベタ印刷に限らず、適宜の像であってもよい。
また、撥水性樹脂層上に着色層（着色像）を配設すると、更に多様な像を視覚させるために機能する。
【００１４】
前記多孔質層は、非吸水状態では不透明であり、吸水状態では透明化して下層の様相を透視できる。従って、下層に着色層が配設された系では、その色彩や像を視覚でき、着色層の非配設の系では、支持体自体の色彩を視覚させる。
ここで、撥水性樹脂層は多孔質層の一部に内在し、共存状態に配設されているので、撥水性樹脂層の共存箇所の多孔質層は、撥水効果により吸水状態が形成されず、不透明状態が保持されている（前記撥水性樹脂層は透明性であるため、多孔質層の不透明状態が透視できる）。
従って、常態（非吸水状態）では、判別し難い撥水性樹脂層と多孔質層が、撥水性樹脂層の非配設部分の多孔質層への吸水により判別可能となる。
尚、可逆熱変色性材料を適用した系では、環境温度変化、水滴の温度による色変化が視覚され、変化の様相を多彩化できる。
前記撥水性樹脂層は、文字、記号、英数字、点、線、図柄から選ばれる像であり、且つ、多孔質層の近傍に、撥水性樹脂層による像と関連する内容の非変色像を設けてなる。よって、非変色像の内容から多孔質層が吸液した状態で現出する像を想像する楽しみが得られ、様相変化にいっそうの付加価値を与えることができる。
例えば、クイズの問題を非変色像により形成し、撥水性樹脂層によりクイズの答えを形成すると、正解は多孔質層に水を付着させることにより判明する表示体が得られる。
また、カクテルの名称と図柄を非変色像により形成し、撥水性樹脂層によりカクテルの作り方を形成すると、カクテルの作り方は多孔質層に水を付着させることにより判明するコースター形態の表示体が得られる。
【００１５】
【発明の実施の形態】
本発明の変色性表示体は、支持体上に低屈折率顔料とバインダー樹脂を含むインキを付着させて多孔質層を形成した後、前記多孔質層上に撥水性樹脂を含有する撥水加工液を付着させ、多孔質層内に浸透させた後、乾燥させることにより、多孔質層に内在し、共存状態にある撥水性樹脂層を形成すると共に、一般染料や顔料を含むインキを用いて、多孔質層の近傍に撥水性樹脂層の像と関連する内容の非変色像を設けて得られる。
【００１６】
【実施例】
以下に実施例を示す。尚、実施例中の部は重量部を示す。
実施例１（図１乃至３参照）
支持体２として白色の合成紙表面に、黒色顔料１部、アクリル酸エステルエマルジョン５０部、水性インキ増粘剤３部、レベリング剤０．５部、消泡剤０．３部、及び水性インキ架橋剤５部を均一に混合攪拌してなる非変色性黒色スクリーン印刷用インキを用いて「１＋１＝」の文字からなる非変色像３、及び、「＝」の右側の部分に、前記と同様のインキを用いて１２０メッシュのスクリーン版にて印刷し、７０℃で５分間乾燥硬化させて、四角形の非変色層４を形成した。
更に、前記非変色層４上に、湿式法微粒子状珪酸〔商品名：ニップシールＥ−２２０、日本シリカ工業（株）製〕１５部、ウレタンエマルジョン〔商品名：ハイドランＡＰ−１０、大日本インキ化学工業（株）製、固形分３０重量％〕４５部、水４０部、シリコーン系消泡剤０．５部、水系インキ用増粘剤３部、エチレングリコール１部、及び水性インキ架橋剤３部を均一に混合攪拌してなる白色スクリーン印刷用インキを用いて、１００メッシュのスクリーン版にて全面ベタ印刷し、７０℃で５分間乾燥硬化させて多孔質層５を形成した。
次いで、多孔質層４上からフッ素樹脂系撥水剤〔商品名：ディックガードＦＳ−１、大日本インキ工業（株）製、固形分２０重量％〕５０部、アルギン酸ナトリウム１．５部、水４８．５部、シリコーン系消泡剤０．５部、水性系架橋剤５部を均一に混合攪拌してなる無色透明スクリーン印刷用インキを用いて、１５０メッシュのスクリーン版にて「２」の数字を抜き文字で印刷し、８０℃で２分間乾燥硬化させ、多孔質層中に「２」の抜き文字の撥水性樹脂層６を形成して変色性表示体１を得た。
【００１７】
前記変色性表示体の撥水性樹脂層と共存状態にある多孔質層が形成された部分は、常態（非吸水状態）では多孔質層は白色であり、撥水性樹脂層自体も無色透明であるため、前記全面が白色の様相を呈している（図２参照）。
前記変色性表示体の回答である多孔質層上に水を付着させると、撥水性樹脂層５は水を弾いて吸液せず、撥水性樹脂層の部位を除く多孔質層が水の吸液により、透明化して下層の非変色層による黒色が視覚されるため、「２」の数字が現出する（図３参照）。
前記多孔質層は吸水状態ではこの様相を示していたが、水が蒸発すると、再び全面が元の白色に戻り、前記様相変化は繰り返し行うことができた。
変色性表示体の様相変化は水の適用により何度も繰り返し行うことができるため、教材として好適に用いられる。
【００１８】
実施例２
支持体として白色厚手のコート紙上に、非変色インキにて林檎の図柄を印刷して非変色像を設けた。
前記非変色像の下部に、青色顔料５部、アクリル酸エステルエマルジョン５０部、水系インキ増粘剤３部、レベリング剤０．５部、消泡剤０．３部、エポキシ系架橋剤５部を均一に混合攪拌してなる青色スクリーン印刷用インキにて、１２０メッシュのスクリーン版を用いてベタ印刷し、８０℃で５分間乾燥硬化させて、四角形の非変色層を形成した。
更に、前記非変色層上に、湿式法微粒子状珪酸〔商品名：ニップシールＥ−　１００９、日本シリカ工業（株）製〕１５部、ウレタンエマルジョン〔商品名：ハイドランＡＰ−２０、大日本インキ化学工業（株）製、固形分３５重量％〕４５部、水４０部、シリコーン系消泡剤０．５部、水系インキ用増粘剤３部、エチレングリコール１部、水性系架橋剤３部を均一に混合攪拌してなる白色スクリーン印刷用インキを用いて、１００メッシュのスクリーン版にてベタ印刷し、１００℃で２分間乾燥硬化させて多孔質層を形成した。
次いで、前記多孔質層上に、フッ素樹脂系撥水剤〔商品名：アサヒガードＡＧ９２５、明成化学工業（株）製、固形分２５重量％〕５０部、水系インキ用増粘剤３部、水４７部、シリコーン系消泡剤０．５部、イソシアネート系架橋剤５部を均一に混合攪拌してなる無色透明スクリーン印刷用インキを用いて、１２０メッシュのスクリーン版にて「ＡＰＰＬＥ」の英文字を印刷し、１２０℃で２分間乾燥硬化させ、多孔質層中に撥水性樹脂層を内在形成して変色性表示体を得た。
【００１９】
前記変色性表示体の撥水性樹脂層と共存状態にある多孔質層が形成された部分は、常態（非吸水状態）では多孔質層は白色であり、撥水性樹脂層自体も無色透明であるため、全面が白色の様相を呈している。
前記多孔質層上に、水を収容したペンを用いて水を付着させると、撥水性樹脂層の共存箇所を除く多孔質層が水を吸収し透明化して下層の非変色層による青色が視覚されるため、青色の背景に白色の「ＡＰＰＬＥ」の文字が視覚された。
前記多孔質層は、吸水状態ではこの様相を示していたが、水が乾燥すると、再び全面が元の白色に戻り、前記様相変化は繰り返し行うことができた。
変色性表示体の様相変化は水の適用により何度も繰り返し行うことができるため、子供が英単語の学習を行う教材に変色の妙味と深い印象を与えることができる。
【００２０】
実施例３
支持体としての白色のコースター用台紙（１０ｃｍ四方）表面に、非変色インキを用いて写真調のカクテルの図柄と名称を印刷して非変色像を設けた。
前記非変色像の近傍に、ピンク色顔料１０部、アクリル酸エステルエマルジョン５０部、水系インキ増粘剤３部、レベリング剤０．５部、消泡剤０．３部、エポキシ系架橋剤５部を均一に混合攪拌してなるピンク色スクリーン印刷用インキにて、１２０メッシュのスクリーン版を用いてベタ印刷し、８０℃で５分間乾燥硬化させて、四角形の非変色層を形成した。
更に、前記非変色層上に、湿式法微粒子状珪酸〔商品名：ニップシールＥ−１０１１、日本シリカ工業（株）製〕１５部、青色顔料［商品名：サンダイスーパーブルーＧＬＬ、山陽色素株製］０．５部、ウレタンエマルジョン〔商品名：Ｎｅｏｒｅｚ　Ｒ−９６７、アビシア（株）製、固形分３５重量％〕４５部、水４０部、シリコーン系消泡剤０．５部、水系インキ用増粘剤３部、エチレングリコール１部、水性系架橋剤３部を均一に混合攪拌してなる青色スクリーン印刷用インキを用いて、１００メッシュのスクリーン版にて全面ベタ印刷し、１３０℃で５分間乾燥硬化させ、常態で淡青色の多孔質層を形成した。
次いで、前記多孔質層上に、シリコーン樹脂系撥水剤〔商品名：ＳＭ８７０７、東レ・ダウコーニング・シリコーン（株）製、固形分４０重量％〕５０部、ポリエチレンオキサイド３部、水４７部、金属系触媒５部を均一に混合攪拌してなる無色透明スクリーン印刷用インキを用いて、１５０メッシュのスクリーン版にてカクテルの製造方法を記載した抜き文字を印刷し、１５０℃で５分間乾燥硬化させて、多孔質層中に抜き文字の撥水性樹脂層を内在形成して変色性表示体（変色性コースター）を得た。
【００２１】
前記変色性表示体は、カクテルの図柄と名称の近傍に設けられた多孔質層が形成された部分は、常態（非吸水状態）では多孔質層は淡青色であり、撥水性樹脂層自体は無色透明であるため、全面が淡青色の様相を呈している。
前記表示体の多孔質層上に水を付着させると、撥水性樹脂層の共存箇所を除く多孔質層が吸水して青色透明化し、非変色層のピンク色との混色となった紫色が視覚される為、淡青地に紫色の文字でカクテルの製造方法が視覚される。
前記多孔質層は、吸水状態ではこの様相を示していたが、水が乾燥すると、再び全面が元の淡青色に戻り、前記様相変化は繰り返し行うことができた。
変色性表示体の様相変化は水の適用により何度も繰り返し行うことができるため、コースターに好適であった。
【００２２】
実施例４
支持体として白色ＰＥＴフィルム（７ｃｍ×１０ｃｍの長方形）表面に、非変色インキを用いてクイズの質問文「日本一高い山は？」と、その答えとして正解の「富士山」と、不正解の「御岳山」、及び、「阿蘇山」の文字からなる非変色像を設けた。
前記答え（富士山、御岳山、阿蘇山）の各非変色像の近傍に、赤色顔料５部、アクリル酸エステルエマルジョン５０部、水系インキ増粘剤３部、レベリング剤０．５部、消泡剤０．３部、エポキシ系架橋剤５部を均一に混合攪拌してなる青色スクリーン印刷用インキにて、１２０メッシュのスクリーン版を用いて印刷し、１２０℃で５分間乾燥硬化させて、円形の非変色像を形成した。
更に、前記円形の非変色像上に、湿式法微粒子状珪酸〔商品名：ニップシールＥ−２２０、日本シリカ工業（株）製〕１５部、ウレタンエマルジョン〔商品名：ハイドランＡＰ−１０、大日本インキ化学工業（株）製、固形分３０重量％〕４５部、水４０部、シリコーン系消泡剤０．５部、水系インキ用増粘剤３部、エチレングリコール１部、及びイソシアネート系架橋剤３部を均一に混合攪拌してなる白色スクリーン印刷用インキを用いて、１００メッシュのスクリーン版にて全面ベタ印刷し、１３０℃で５分間乾燥硬化させて多孔質層を形成した。
次いで、多孔質層上に、フッ素樹脂系撥水剤〔商品名：ＮＫガードＮＤＮ−７、日華化学（株）製、固形分２２重量％〕５０部、アルギン酸ナトリウム１．５部、水４８．５部、シリコーン系消泡剤０．５部、ブロックイソシアネート系架橋剤５部を均一に混合攪拌してなる無色透明スクリーン印刷用インキを用いて、１００メッシュのスクリーン版にて正解の答えの近傍に形成された多孔質層上には「○」の記号を、不正解の答えの近傍に形成された多孔質層上には「×」の記号をそれぞれ抜き柄で印刷し、１５０℃で２分間乾燥硬化させ、多孔質層中に○と×の記号の撥水性樹脂層を各々に内在形成してなる変色性表示体を得た。
【００２３】
前記変色性表示体は、答えの近傍に設けられた多孔質層が形成された部分は、常態（非吸水状態）では多孔質層は白色であり、撥水性樹脂層自体は無色透明であるため、全面が白色の様相を呈している。
前記質問文を読んだ後、答えの近傍に設けられた多孔質層のいずれかに水を付着させると、撥水性樹脂層は水を弾いて吸液せず、撥水性樹脂層の部位を除く多孔質層が水の吸液により、透明化して下層の非変色層による赤色が視覚されるため、「○」又は「×」のいずれかの記号が現出する。
前記多孔質層は吸水状態ではこの様相を示していたが、水が蒸発すると、再び全面が元の白色に戻り、前記様相変化は繰り返し行うことができた。
変色性表示体の様相変化は水の適用により何度も繰り返し行うことができるため、クイズ形式の教材に好適に用いられる。
【００２４】
【発明の効果】
本発明は、支持体上に設けられた非変色像の内容から、多孔質層が吸液した状態で現出する像を思考し、想像する機能を有すると共に、前記多孔質層に水を付着させることによって常態では不可視状態にある潜像を現出させることができ、教習分野等への応用性に優れた商品性の高い変色性表示体を提供できる。
【図面の簡単な説明】
【図１】本発明の変色性表示体の一実施例の縦断面説明図である。
【図２】図１の変色性表示体の多孔質層が非吸水状態における説明図である。
【図３】図１の変色性表示体の多孔質層が吸水状態における説明図である。
【符号の説明】
１　変色性表示体
２　支持体
３　非変色像
４　非変色層
５　多孔質層
６　撥水性樹脂層
【図１】
2004126403.tif 000003
【図２】
2004126403.tif 000004
【図３】
2004126403.tif 000005